(57)【要約】【課題】生産性の高い積層膜と金属薄膜の作製方法を提供すること。【解決手段】  円筒形状であって円筒表面を冷却するクーリングローラ１０と、クーリングローラ表面１２に対峙して配し、水可溶性の糖を加熱し糖蒸気をクーリングローラ１０に向けて軸方向長手に放散する糖層蒸着部２０と、を槽内に備え、クーリングローラ１０を軸回転させ、蒸着と冷却により、クーリングローラ１０上に、糖膜を連続形成することを特徴とする糖膜作製方法。【選択図】図１
2017209956.tif 000002
【特許請求の範囲】
【請求項１】
円筒形状であって円筒表面を冷却するクーリングローラと、
クーリングローラ表面に対峙して配し、水可溶性の糖を加熱し糖蒸気をクーリングローラに向けて軸方向長手に放散する糖蒸気放散手段と、
を槽内に備え、
クーリングローラを軸回転させ、蒸着と冷却により、クーリングローラ上に、糖膜を連続形成することを特徴とする糖膜作製方法。
【請求項２】
糖蒸気放散手段より回転下手のクーリングローラ表面に対峙して配し、前記糖とは異なる第二素材を加熱し第二素材の蒸気をクーリングローラに向けて軸方向長手に放散する第二蒸気放散成手段も槽内に備え、
クーリングローラ上に、糖膜と第二素材の蒸着膜とが交互に積層した積層体を連続形成することを特徴とする請求項１に記載の糖膜製作方法を利用した積層体製造方法。
【請求項３】
円筒形状であって円筒表面を冷却するクーリングローラと、
所定の円周角にわたってクーリングローラ表面に捲回させる帯状のフィルムと、
フィルムを送り出すフィルム送出部およびフィルムを巻き取るフィルム巻取部と、
クーリングローラ表面に対峙して配し、水可溶性の糖を加熱し糖蒸気をクーリングローラに当接しているフィルムに向けて軸方向長手に放散する糖蒸気放散手段と、
を槽内に備え、
クーリングローラを連続回転させるとともにフィルムを巻いていき、蒸着と冷却により、クーリングローラ表面のフィルム上に糖膜を連続形成することを特徴とする糖膜作製方法。
【請求項４】
糖蒸気放散手段より回転下手のクーリングローラ表面に対峙して配し、前記糖とは異なる第二素材を加熱し第二素材の蒸気をクーリングローラに当接しているフィルムに向けて軸方向長手に放散する第二蒸気放散成手段も槽内に備え、
クーリングローラ表面のフィルム上に、糖膜と第二素材の蒸着膜とがこの順に積層した積層体を連続形成することを特徴とする請求項３に記載の糖膜作製方法を利用した積層体製造方法。
【発明の詳細な説明】
【技術分野】
【０００１】
本発明は、糖薄膜を製造する方法および、その製造装置を利用した薄膜シートの新たな製造方法に関する。
【背景技術】
【０００２】
砂糖（スクロース）は、氷砂糖から粉砂糖まで様々に料理に使われる。粉砂糖（パウダーシュガー）にあっては、一般的な用途である調味料という枠を越え、装飾性を付与し、口溶けを楽しませるべく、お菓子やデザートなどの表面に振りかけられても使用される。
【０００３】
しかしながら、従来では、砂糖の流通態様としては、氷砂糖、ザラメ糖、砂糖（上白糖）、粉砂糖程度であり、薄膜状の砂糖というものは存在しなかった。当然ながら、その効率的な製造方法も存在しない。薄膜状砂糖の基礎的な製造技術を応用すれば、甘味シートの製造可能性も現実的となり、そうなれば、料理に新たな口当たりや装飾性を持たせ、更には、菓子類の新たな包装への展開など、需要の掘り起こしも期待できる。
【先行技術文献】
【特許文献】
【０００４】
【特許文献１】特開２０１５−９６６２７号公報
【特許文献２】特開２０１５−９６６２８号公報
【特許文献３】特開２００５−２９８９０６号公報
【特許文献４】特表２００５−５３８２３４号公報
【発明の概要】
【発明が解決しようとする課題】
【０００５】
本発明は、糖薄膜の製造方法、および、その技術を利用した、糖薄膜と他の薄膜、たとえば金属薄膜との積層体（積層薄膜）を得る方法を提供することを目的とする。
【課題を解決するための手段】
【０００６】
請求項１に記載の糖膜作製方法は、円筒形状であって円筒表面を冷却するクーリングローラと、クーリングローラ表面に対峙して配し、水可溶性の糖を加熱し糖蒸気をクーリングローラに向けて軸方向長手に放散する糖蒸気放散手段と、を槽内に備え、クーリングローラを軸回転させ、蒸着と冷却により、クーリングローラ上に、糖膜を連続形成することを特徴とする。
【０００７】
すなわち、請求項１に係る発明は、フィルムコンデンサ技術を転用し、所定幅の年輪状の糖薄膜を連続的に形成し、生産性の高い製法を提供できる。添加剤を混和した糖原料とすれば、剥離性に優れる薄膜シートが得られ、また、添加剤を用いなくとも劈開性のある糖薄膜を得ることができる。
【０００８】
糖は、単糖、二糖、多糖を挙げることができるが、たとえば、水可溶性の糖の例として、スクロースを挙げることができるが、これに限定されない。可食である前提としての水可溶性に限定されず、請求項２にあるように、他の薄膜を得るための補助膜として水可溶性を要求する態様であっても良い。
クーリングローラは、キャンローラとも称される。大きさは特に限定されないが、たとえば直径８０ｃｍ幅５０ｃｍとすることができる。
軸方向長手に放散するとは、溶解槽を長手につくり、クーリングローラの幅程度の細長い長方形（場合によりスリット）の開口窓を設けることにより実現できる。また、放散とは、勢いが強くてもよく、吹きつけや噴出といった態様も含むものとする。
槽内とは、真空槽内であることが好ましい。
【０００９】
請求項２に記載の積層体製造方法は、請求項１に記載の糖膜製作方法を利用し、糖蒸気放散手段より回転下手のクーリングローラ表面に対峙して配し、前記の糖とは異なる第二素材を加熱し第二素材の蒸気をクーリングローラに向けて軸方向長手に放散する第二蒸気放散成手段も槽内に備え、クーリングローラ上に、糖膜と第二素材の蒸着膜とが交互に積層した積層体を連続形成することを特徴とする。
【００１０】
すなわち、請求項２に係る発明は、積層体を水につけることにより第二素材の薄膜を効率的に製造することができる。従来方法では薄膜の形成の難しかった素材でも、薄膜形成を期待できる。有機溶剤等を用いないので排水処理も含めて環境負荷を少なくすることができる。
【００１１】
第二素材は特に限定されず、食用素材でも工業材料でもよい。後者の例としては、金属（金属薄膜を得ることができる）、アクリルモノマー（アクリルフィルムを得ることができる）などを挙げることができる。有機物でも無機物でもよい。
【００１２】
請求項３に記載の糖膜作製方法は、円筒形状であって円筒表面を冷却するクーリングローラと、所定の円周角にわたってクーリングローラ表面に捲回させる帯状のフィルムと、フィルムを送り出すフィルム送出部およびフィルムを巻き取るフィルム巻取部と、クーリングローラ表面に対峙して配し、水可溶性の糖を加熱し糖蒸気をクーリングローラに当接しているフィルムに向けて軸方向長手に放散する糖蒸気放散手段と、を槽内に備え、クーリングローラを連続回転させるとともにフィルムを巻いていき、蒸着と冷却により、クーリングローラ表面のフィルム上に糖膜を連続形成することを特徴とする。
【００１３】
すなわち、請求項３に係る発明は、フィルムコンデンサ技術を転用し、所定幅の糖薄膜を連続的に形成し生産性を高めることができる。フィルムを選択することにより、糖薄膜の剥離性を向上させることができる。クーリングローラ表面の熱伝導により冷却効率に優れ、蒸着性・凝固性・凝結性の観点から、クーリングローラの回転速度ないしフィルムの移送速度を向上可能であり、この点からも生産性に優れる。
【００１４】
フィルムは、樹脂フィルム、たとえばポリエチレンテレフタレートフィルムを用いることができる。厚みは適宜設計すればよいが、１０μｍ〜１５０μｍとすることができる。
【００１５】
なお、フィルムの速度とクーリングローラ表面の速度は同速として、フィルムが相対的にクーリングローラ表面をすらないようにすることが好ましいが、使用の態様により、速度差を設けてもよい。
【００１６】
請求項４に記載の積層体製造方法は、請求項３に記載の糖膜作製方法を利用し、糖蒸気放散手段より回転下手のクーリングローラ表面に対峙して配し、前記の糖とは異なる第二素材を加熱し第二素材の蒸気をクーリングローラに当接しているフィルムに向けて軸方向長手に放散する第二蒸気放散成手段も槽内に備え、クーリングローラ表面のフィルム上に、糖膜と第二素材の蒸着膜とがこの順に積層した積層体を連続形成することを特徴とする。
【００１７】
すなわち、請求項４に係る発明は、積層体を水につけることにより第二素材の薄膜を効率的に製造することができる。従来方法では薄膜の形成の難しかった素材でも、薄膜形成を期待できる。有機溶剤等を用いないので排水処理も含めて環境負荷を少なくすることができる。
【発明の効果】
【００１８】
本発明によれば、新規な糖薄膜の製造方法を提供することができる。また、その技術を利用した、糖薄膜と他の薄膜、たとえば金属薄膜との積層体（積層薄膜）を得る方法を提供することができる。
【図面の簡単な説明】
【００１９】
【図１】積層体形成装置の一実施の形態を説明する説明図である。
【図２】実施の形態１の積層体形成装置により形成される積層体の概念図である。
【図３】積層体形成装置の他の実施の形態を説明する説明図である。
【図４】実施の形態２の積層体形成装置により形成される積層体の概念図である。
【図５】フィルム上へのスクロースの蒸着例を示した写真である。
【発明を実施するための形態】
【００２０】
以下、本発明の実施の形態を図面を参照しながら詳細に説明する。
＜実施の形態１＞
図１は、糖膜と金属膜とが交互に積み重なった積層体を形成する装置（以下、単に積層体形成装置と称する）の一形態を説明する説明図である。図２に、本実施の形態により形成される積層体の概念図を示す。
【００２１】
積層体形成装置１は、クーリングローラ１０と、糖層蒸着部２０と、強化部３０と、金属薄膜蒸着部４０と、を真空槽５０に収容した構造である。
【００２２】
クーリングローラ１０は、円筒形状であって軸１１を中心に回転する（駆動部図示せず）。表面１２は鉄製金属メッキが施され、内側から表面１２を冷却する（冷却機構図示せず）。大きさは特に限定されないが、ここでは、直径約８０ｃｍ、軸長５０ｃｍのものを用いている。
回転速度は表面速度が０．５ｍ／分〜２００ｍ／分の間で調整可能であり、また、表面温度は、−２０度〜３０度まで適宜設定可能な仕様としている。
【００２３】
糖層蒸着部２０は、長手の略直方体形の筐体２１と、筐体２１を加熱するヒータ２２と、により構成される。筐体２１は、クーリングローラ１０の表面に対峙して配される。すなわち、筐体２１の長手を軸１１に対して平行に配し、筐体２１を表面１２に近接させて配置する。
【００２４】
また、糖層蒸着部２０は、筐体２１内部に、ヒータ２２により加熱され液体となった糖を貯留する貯留槽２１１を設けており、かつ、クーリングローラ１０と対峙する面にスリット２１２を設けている。スリット２１２は軸１１に平行に長手に配向されており、ヒータ２２の適切な制御のもと、糖の蒸気は貯留槽２１１からクーリングローラ１０へ向けて適切な放散量および放散速度となって吹きだしていく。
【００２５】
クーリングローラ１０は冷却されているので、その表層においては、糖蒸気が蒸着凝固していく。このとき、クーリングローラ１０は回転しているので、一定厚みの糖層が連続的に形成されていくこととなる。この厚みは、スリット２１２からの吹出量やクーリングローラ１０の回転速度にも依存するが、たとえば、５μｍ〜１０００μｍとする。一般的には金属薄膜の厚みより数倍以上厚くして形成する。
【００２６】
なお、積層体は次第に厚みを増し積層体表面が筐体２１に近づいてくるので、筐体２１を軸１１に平行な姿勢のままクーリングローラ１０から後退させる（離していく）ように移動機構を設けてもよい。
また、糖は、真空槽５０の内部または外部から別途補充するようにしてもよい。
【００２７】
強化部３０は、糖層蒸着部２０より回転下手（回転下流）であってクーリングローラ１０の表面に近接させて配し、電子ビームを軸１１方向長手にクーリングローラ１０へ向けて照射する。照射により、クーリングローラ１０上に蒸着した糖層の固化度ないし硬化度を高めて強靱化する。これにより、積層体の厚みを大きくすることが可能となる。
【００２８】
金属薄膜蒸着部４０は、長手の略直方体形の筐体４１と、筐体４１を加熱するヒータ４２と、により構成される。筐体４１は、強化部３０より回転下手であってクーリングローラ１０の表面に対峙して配される。すなわち、筐体４１の長手を軸１１と平行に配し、筐体４１を表面１２に近接させて配置する。
【００２９】
また、金属薄膜蒸着部４０は、筐体４１内部に、抵抗加熱式ヒータ４２により加熱され液体となった金属を貯留する貯留槽４１１を設けており、かつ、クーリングローラ１０と対峙する面にスリット４１２を設けている。スリット４１２は軸１１に平行に長手に配向されており、ヒータ４２の適切な制御のもと、金属蒸気は貯留槽２１１からクーリングローラ１０へ向けて適切な放散量および放散速度となって吹きだしていく。
【００３０】
クーリングローラ１０は冷却されているので、その表層においては、金属蒸気が蒸着凝固していく。このとき、クーリングローラ１０は回転しているので、一定厚みの金属薄膜が連続的に形成されていくこととなる。この厚みは、スリット４１２からの吹出量やクーリングローラ１０の回転速度にも依存するが、たとえば２０ｎｍ〜２０００ｎｍとする。一般的には糖層の厚みの数分の１〜数十分の１が好適である。
【００３１】
なお、積層体は次第に厚みを増し積層体表面が筐体４１に近づいてくるので、糖層蒸着部２０と同様に、筐体４１を軸１１に平行な姿勢のままクーリングローラ１０から後退させる（離していく）ように移動機構を設けてもよい。
また、薄膜形成用の金属は、真空槽５０の内部または外部から別途補充するようにしてもよい。
【００３２】
真空槽５０は、上記各構成部を収容した槽である。真空度は特に限定されないが、たとえば、５．０×１０−３Ｐａ〜１０Ｐａの間に設定可能であるとする。
なお、真空槽５０内には金属薄膜蒸着部４０の周囲、糖層蒸着部２０の周囲に断熱構造を適宜採用し、クーリングローラ１０等に意図しない熱の影響がもたらされないようにしている。
【００３３】
採用する糖の例としては、水可溶性の糖であるスクロースが好適であり、そのほか、たとえば、マルトース、トレハロース、ラクツロース、ラクトース、セルビオースなどであってもよい。
【００３４】
金属は、特に限定されるものではないが、たとえば、金、銀、銅、白金、ニッケル、インジウム、アルミニウム、鉄、コバルト、モリブデン、亜鉛、タングステン、チタン、マンガン、クロムなどが挙げられる。また、合金等の金属であってもよく、たとえば、ＩＴＯ、Ｉｎ２Ｏ３、ＳｉＯ２、ＴｉＯ２、ＢａＴｉＯ３などの酸化物や、ＺｎＳ、ＣｄＳなどの硫化物を挙げることができる。
【００３５】
次に、上記の応用例として、積層体を製造し、金属膜を単離する実際の手順の一例を示す。
まず、水可溶性の糖を貯留槽２１１に、金属インゴットを貯留槽４１１にそれぞれ入れ、ヒータ２２およびヒータ４２でそれぞれ溶解する。
【００３６】
前後して、クーリングローラ１０の表面１２その他、真空槽５０内を清掃し、所定の真空度まで真空引きする。
【００３７】
ヒータ２２およびヒータ４２を調整し、それぞれの槽内が所定の蒸気圧にいたるように調整する。また、クーリングローラ１０をその表面１２が所定温度となるように冷却する。
【００３８】
クーリングローラ１０を所定の速度で軸回転させ、クーリングローラ１０の表面に対峙した糖層蒸着部２０を介して表面１２に向けて軸方向長手に糖蒸気を放散する。
【００３９】
放散された糖蒸気はクーリングローラ１０の表面１２に蒸着し、また、表面１２が冷却されているので、速やかに凝固ないし凝結して糖層が形成される。
【００４０】
この糖層は、クーリングローラ１０の回転により連続して形成されるが、糖層蒸着部２０の回転下手に長手に配された強化部３０の電子ビームによって強化される。
【００４１】
更に、この糖層の上には、その回転下手のクーリングローラ表面に対峙して配された金属薄膜蒸着部４０により、金属薄膜が形成される。すなわち、金属薄膜蒸着部４０を介して表層の糖層に向けて軸方向長手に金属蒸気が放散される。放散された金属蒸気は、糖層に蒸着し、また、この糖層は裏から冷却されているので、速やかに凝固ないし凝結して金属薄膜が形成される。
【００４２】
クーリングローラ１０は軸回転しているので、一周すると今度はこの金属薄膜上に再び糖層が形成され、続いて強化され、続いて金属薄膜が蒸着される。すなわち、糖層の形成→形成された糖層の強化→その上への金属薄膜の形成→その上への糖層の形成→・・・・と年輪状に糖層と金属蒸着膜とが交互に積層した積層体が形成されていく。
【００４３】
所定厚みに達したら駆動を終了し、真空引きを解除して積層体を四つ割にしてクーリングローラ１０から取り出す。
【００４４】
得られた積層体を、水を満たした浴槽に浸漬する。これにより、糖部分が溶解し、多数枚の金属薄膜が遊離する。
【００４５】
なお、積層開始前の初期設定の際には、実施の形態２で説明するシートを捲回させておき、ここに蒸着させて厚みその他の条件だしをおこなうようにしてもよい。条件出しが終了し、積層を始める際に、シートを切断して巻き取り、クーリングローラを露出させるようにする。
【００４６】
また、本実施例では、抵抗加熱式ヒータを用いる例を示したが、電子ビーム加熱方式、誘導加熱方式を採用してもよい。
また、使用の態様により、スリットを用いず貯留槽からの放散をそのまま蒸着させるようにしてもよい。
【００４７】
＜実施の形態２＞
図３は、積層体形成装置の他の実施の形態を説明する説明図である。ここでは、シート（フィルムともいえる）に積層体を形成する装置およびその方法について説明する。実施の形態１と同一の構成については同一の符号を付し、その説明を省略する。なお、図４に、本実施の形態により形成される積層体の概念図を示す。
【００４８】
積層体形成装置２は、クーリングローラ１０と、糖層蒸着部２０と、強化部３０と、金属薄膜蒸着部４０と、フィルム巻出部６０と、フィルム巻取部７０と、を真空槽５０に収容した構造である。
【００４９】
フィルム巻出部６０は、クーリングローラ１０の幅（５０ｃｍ）より若干短い幅（４８ｃｍ）を有する薄手のフィルムがロール状に巻かれており、クーリングローラ１０の回転にあわせてフィルムを繰りだす。図示は省略するが空回り抑止機構を備え、フィルムの過多供給が発生しないようにしている。
フィルムの厚みは有機物層の厚みや素材に伴い適宜選択すればよいが、たとえば、５μｍ〜２００μｍとすることができる。
【００５０】
フィルム素材としては、たとえば、ポリエステル系樹脂、ポリプロピレン系樹脂、ポリエチレン樹脂、ポリカーボネート樹脂、ナイロン樹脂、ビニロン樹脂、アセテート樹脂、ポリスチレン系樹脂、ポリアミド系樹脂、ポリアクリル系樹脂、ポリ塩化ビニル系樹脂、オレフィン樹脂、環状オレフィン樹脂、などの高分子フィルムを挙げることができる。特に、ポリエチレンテレフタレート（ＰＥＴ）やポリエチレンナフタレート（ＰＥＮ）が好適に用いることができる。
【００５１】
また、フィルム巻出部６０の下流であってクーリングローラ１０へのフィルム接触開始点までの間に、フィルム切断機構６１が設けられている。切断機構は特に限定されないが、ここでは、軸１１方向にわたされた熱線を接触させることによりフィルム切断を実現している。
【００５２】
フィルム巻取部７０は、糖層−金属薄膜が形成されたフィルムを巻き取る。巻き取り遅れが生じないように、クーリングローラ１０から引き出すようにやや張力をかけて巻き取る。
【００５３】
次に、実際の金属薄膜を製造する方法ないし手順について説明する。ここでは、実施の形態１と異なる点を主として説明する。
【００５４】
クーリングローラ１０の表面１２その他、真空槽５０内を清掃したのち、フィルムをフィルム巻出部６０から引き出し、クーリングローラ１０に捲回し、フィルム巻取部７０で受け取る。
【００５５】
クーリングローラ１０を所定の速度で軸回転させ、フィルムはフィルム巻取部７０で巻き取りながら、各種の条件出しをおこなう。
【００５６】
その後、本駆動に入り、糖層蒸着部２０により、クーリングローラ１０の表面１２に接触しているフィルムに糖層を蒸着させていく。
【００５７】
この糖層は強化部３０で強化され、その回転下手のクーリングローラ表面に対峙して配された金属薄膜蒸着部４０によりその上に金属薄膜が形成される。
【００５８】
本実施の形態では、フィルムが順次巻き取られていき、所定長ないし所定時間に達したら駆動を終了し、真空引きを解除する。フィルム巻取部７０から積層体形成済みのフィルムを抜き出し、その後は糖層を溶解し、金属薄膜を取り出せばよい。なお、このフィルムは再利用してもよい。
【００５９】
なお、実施の形態１，２において、第二素材である金属にかえて、有機物、たとえば、各種のモノマーを蒸着させてもよい。無機材料であっても良い。
【００６０】
また、第二素材を蒸着させず、糖膜のみを蒸着させることもできる。図５は、実施の形態２を利用して、フィルムにスクロースを蒸着させた実験写真である。フィルムの上に、スクロースの膜が好適に蒸着されていることが分かる。
【００６１】
この他、糖に添加剤を入れ、耐破断性を向上させ、甘味シートを製造する等してもよい。
【００６２】
以上説明したように、本発明によれば、糖薄膜を生産性よく得ることができる。また、その技術を利用した、糖薄膜と他の薄膜、たとえば金属薄膜との積層体（積層薄膜）を得る新規な方法を提供することができる。
【産業上の利用可能性】
【００６３】
本発明に用いる積層体形成装置は、フィルムコンデンサ等を作製する既存の積層コンデンサの製造装置に関する技術を多く転用できるので、導入コストも高くなることなく、各種制御等の安定性、操作性に優れるという利点を有する。
【符号の説明】
【００６４】
１，２ 積層体形成装置
１０    クーリングローラ
１１     軸
１２     クーリングローラ表面
２０    糖層蒸着部
２１     糖層蒸着部の筐体
２１１  糖層蒸着部の貯留槽
２１２  糖層蒸着部のスリット
２２     糖層蒸着部のヒータ
３０     強化部
４０    金属薄膜蒸着部
４１     金属薄膜蒸着部の筐体
４１１  金属薄膜蒸着部の貯留槽
４１２  金属薄膜蒸着部のスリット
４２     金属薄膜蒸着部のヒータ
５０    真空槽
６０    フィルム巻出部
６１     フィルム切断機構
７０    フィルム巻取部
【図１】
2017209956.tif 000003
【図２】
2017209956.tif 000004
【図３】
2017209956.tif 000005
【図４】
2017209956.tif 000006
【図５】
2017209956.tif 000007
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
フィルムコンデンサの製造装置を転用した糖膜作製方法であって、
円筒形状であって円筒表面を冷却するクーリングローラと、
クーリングローラ表面に近接対峙して配し、水可溶性の糖を加熱してクーリングローラに向けて軸方向長手に放散する糖放散手段と、
を真空槽内に備え、
クーリングローラを軸回転させ、放散と冷却により、クーリングローラ上に、糖膜を連続形成することを特徴とする糖膜作製方法。
【請求項２】
糖放散手段より回転下手のクーリングローラ表面に対峙して配し、前記糖とは異なる第二素材を加熱し第二素材の蒸気をクーリングローラに向けて軸方向長手に放散する第二蒸気放散成手段も真空槽内に備え、
クーリングローラ上に、糖膜と第二素材の蒸着膜とが交互に積層した積層体を連続形成することを特徴とする請求項１に記載の糖膜製作方法を利用した積層体製造方法。
【請求項３】
フィルムコンデンサの製造装置を転用した糖膜作製方法であって、
円筒形状であって円筒表面を冷却するクーリングローラと、
所定の円周角にわたってクーリングローラ表面に捲回させる帯状のフィルムと、
フィルムを送り出すフィルム送出部およびフィルムを巻き取るフィルム巻取部と、
クーリングローラ表面に近接対峙して配し、水可溶性の糖を加熱してクーリングローラに当接しているフィルムに向けて軸方向長手に放散する糖放散手段と、
を真空槽内に備え、
クーリングローラを連続回転させるとともにフィルムを巻いていき、放散と冷却により、クーリングローラ表面のフィルム上に糖膜を連続形成することを特徴とする糖膜作製方法。
【請求項４】
糖放散手段より回転下手のクーリングローラ表面に対峙して配し、前記糖とは異なる第二素材を加熱し第二素材の蒸気をクーリングローラに当接しているフィルムに向けて軸方向長手に放散する第二蒸気放散成手段も真空槽内に備え、
クーリングローラ表面のフィルム上に、糖膜と第二素材の蒸着膜とがこの順に積層した積層体を連続形成することを特徴とする請求項３に記載の糖膜作製方法を利用した積層体製造方法。
【手続補正２】
【補正対象書類名】明細書
【補正対象項目名】全文
【補正方法】変更
【補正の内容】
【発明の詳細な説明】
【技術分野】
【０００１】
本発明は、糖薄膜を製造する方法および、その製造装置を利用した薄膜シートの新たな製造方法に関する。
【背景技術】
【０００２】
砂糖（スクロース）は、氷砂糖から粉砂糖まで様々に料理に使われる。粉砂糖（パウダーシュガー）にあっては、一般的な用途である調味料という枠を越え、装飾性を付与し、口溶けを楽しませるべく、お菓子やデザートなどの表面に振りかけられても使用される。
【０００３】
しかしながら、従来では、砂糖の流通態様としては、氷砂糖、ザラメ糖、砂糖（上白糖）、粉砂糖程度であり、薄膜状の砂糖というものは存在しなかった。当然ながら、その効率的な製造方法も存在しない。薄膜状砂糖の基礎的な製造技術を応用すれば、甘味シートの製造可能性も現実的となり、そうなれば、料理に新たな口当たりや装飾性を持たせ、更には、菓子類の新たな包装への展開など、需要の掘り起こしも期待できる。
【先行技術文献】
【特許文献】
【０００４】
【特許文献１】特開２０１５−９６６２７号公報
【特許文献２】特開２０１５−９６６２８号公報
【特許文献３】特開２００５−２９８９０６号公報
【特許文献４】特表２００５−５３８２３４号公報
【発明の概要】
【発明が解決しようとする課題】
【０００５】
本発明は、糖薄膜の製造方法、および、その技術を利用した、糖薄膜と他の薄膜、たとえば金属薄膜との積層体（積層薄膜）を得る方法を提供することを目的とする。
【課題を解決するための手段】
【０００６】
請求項１に記載の糖膜作製方法は、フィルムコンデンサの製造装置を転用した糖膜作製方法であって、円筒形状であって円筒表面を冷却するクーリングローラと、クーリングローラ表面に近接対峙して配し、水可溶性の糖を加熱してクーリングローラに向けて軸方向長手に放散する糖放散手段と、を真空槽内に備え、クーリングローラを軸回転させ、放散と冷却により、クーリングローラ上に、糖膜を連続形成することを特徴とする。
【０００７】
すなわち、請求項１に係る発明は、フィルムコンデンサ技術を転用し、所定幅の年輪状の糖薄膜を連続的に形成し、生産性の高い製法を提供できる。添加剤を混和した糖原料とすれば、剥離性に優れる薄膜シートが得られ、また、添加剤を用いなくとも劈開性のある糖薄膜を得ることができる。
【０００８】
糖は、単糖、二糖、多糖を挙げることができるが、たとえば、水可溶性の糖の例として、スクロースを挙げることができるが、これに限定されない。可食である前提としての水可溶性に限定されず、請求項２にあるように、他の薄膜を得るための補助膜として水可溶性を要求する態様であっても良い。
クーリングローラは、キャンローラとも称される。大きさは特に限定されないが、たとえば直径８０ｃｍ幅５０ｃｍとすることができる。
軸方向長手に放散するとは、溶解槽を長手につくり、クーリングローラの幅程度の細長い長方形（場合によりスリット）の開口窓を設けることにより実現できる。また、放散とは、勢いが強くてもよく、吹きつけや噴出といった態様も含むものとする。
【０００９】
請求項２に記載の積層体製造方法は、請求項１に記載の糖膜製作方法を利用し、糖放散手段より回転下手のクーリングローラ表面に対峙して配し、前記糖とは異なる第二素材を加熱し第二素材の蒸気をクーリングローラに向けて軸方向長手に放散する第二蒸気放散成手段も真空槽内に備え、クーリングローラ上に、糖膜と第二素材の蒸着膜とが交互に積層した積層体を連続形成することを特徴とする。
【００１０】
すなわち、請求項２に係る発明は、積層体を水につけることにより第二素材の薄膜を効率的に製造することができる。従来方法では薄膜の形成の難しかった素材でも、薄膜形成を期待できる。有機溶剤等を用いないので排水処理も含めて環境負荷を少なくすることができる。
【００１１】
第二素材は特に限定されず、食用素材でも工業材料でもよい。後者の例としては、金属（金属薄膜を得ることができる）、アクリルモノマー（アクリルフィルムを得ることができる）などを挙げることができる。有機物でも無機物でもよい。
【００１２】
請求項３に記載の糖膜作製方法は、フィルムコンデンサの製造装置を転用した糖膜作製方法であって、円筒形状であって円筒表面を冷却するクーリングローラと、所定の円周角にわたってクーリングローラ表面に捲回させる帯状のフィルムと、フィルムを送り出すフィルム送出部およびフィルムを巻き取るフィルム巻取部と、クーリングローラ表面に近接対峙して配し、水可溶性の糖を加熱してクーリングローラに当接しているフィルムに向けて軸方向長手に放散する糖放散手段と、を真空槽内に備え、クーリングローラを連続回転させるとともにフィルムを巻いていき、放散と冷却により、クーリングローラ表面のフィルム上に糖膜を連続形成することを特徴とする。
【００１３】
すなわち、請求項３に係る発明は、フィルムコンデンサ技術を転用し、所定幅の糖薄膜を連続的に形成し生産性を高めることができる。フィルムを選択することにより、糖薄膜の剥離性を向上させることができる。クーリングローラ表面の熱伝導により冷却効率に優れ、蒸着性・凝固性・凝結性の観点から、クーリングローラの回転速度ないしフィルムの移送速度を向上可能であり、この点からも生産性に優れる。
【００１４】
フィルムは、樹脂フィルム、たとえばポリエチレンテレフタレートフィルムを用いることができる。厚みは適宜設計すればよいが、１０μｍ〜１５０μｍとすることができる。
【００１５】
なお、フィルムの速度とクーリングローラ表面の速度は同速として、フィルムが相対的にクーリングローラ表面をすらないようにすることが好ましいが、使用の態様により、速度差を設けてもよい。
【００１６】
請求項４に記載の積層体製造方法は、請求項３に記載の糖膜作製方法を利用し、糖放散手段より回転下手のクーリングローラ表面に対峙して配し、前記糖とは異なる第二素材を加熱し第二素材の蒸気をクーリングローラに当接しているフィルムに向けて軸方向長手に放散する第二蒸気放散成手段も真空槽内に備え、クーリングローラ表面のフィルム上に、糖膜と第二素材の蒸着膜とがこの順に積層した積層体を連続形成することを特徴とする。
【００１７】
すなわち、請求項４に係る発明は、積層体を水につけることにより第二素材の薄膜を効率的に製造することができる。従来方法では薄膜の形成の難しかった素材でも、薄膜形成を期待できる。有機溶剤等を用いないので排水処理も含めて環境負荷を少なくすることができる。
【発明の効果】
【００１８】
本発明によれば、新規な糖薄膜の製造方法を提供することができる。また、その技術を利用した、糖薄膜と他の薄膜、たとえば金属薄膜との積層体（積層薄膜）を得る方法を提供することができる。
【図面の簡単な説明】
【００１９】
【図１】積層体形成装置の一実施の形態を説明する説明図である。
【図２】実施の形態１の積層体形成装置により形成される積層体の概念図である。
【図３】積層体形成装置の他の実施の形態を説明する説明図である。
【図４】実施の形態２の積層体形成装置により形成される積層体の概念図である。
【図５】フィルム上へのスクロース薄膜の形成例を示した写真である。
【発明を実施するための形態】
【００２０】
以下、本発明の実施の形態を図面を参照しながら詳細に説明する。
＜実施の形態１＞
図１は、糖膜と金属膜とが交互に積み重なった積層体を形成する装置（以下、単に積層体形成装置と称する）の一形態を説明する説明図である。図２に、本実施の形態により形成される積層体の概念図を示す。
【００２１】
積層体形成装置１は、クーリングローラ１０と、糖放散部２０と、強化部３０と、金属薄膜蒸着部４０と、を真空槽５０に収容した構造である。
【００２２】
クーリングローラ１０は、円筒形状であって軸１１を中心に回転する（駆動部図示せず）。表面１２は鉄製金属メッキが施され、内側から表面１２を冷却する（冷却機構図示せず）。大きさは特に限定されないが、ここでは、直径約８０ｃｍ、軸長５０ｃｍのものを用いている。
回転速度は表面速度が０．５ｍ／分〜２００ｍ／分の間で調整可能であり、また、表面温度は、−２０度〜３０度まで適宜設定可能な仕様としている。
【００２３】
糖放散部２０は、長手の略直方体形の筐体２１と、筐体２１を加熱するヒータ２２と、により構成される。筐体２１は、クーリングローラ１０の表面に対峙して配される。すなわち、筐体２１の長手を軸１１に対して平行に配し、筐体２１を表面１２に近接させて配置する。
【００２４】
また、糖放散部２０は、筐体２１内部に、ヒータ２２により加熱され液体となった糖を貯留する貯留槽２１１を設けており、かつ、クーリングローラ１０と対峙する面にスリット２１２を設けている。スリット２１２は軸１１に平行に長手に配向されており、ヒータ２２の適切な制御のもと、糖は貯留槽２１１からクーリングローラ１０へ向けて適切な放散量および放散速度となって吹きだしていく。
【００２５】
クーリングローラ１０は冷却されているので、その表層においては、糖が凝結していく。このとき、クーリングローラ１０は回転しているので、一定厚みの糖層が連続的に形成されていくこととなる。この厚みは、スリット２１２からの吹出量やクーリングローラ１０の回転速度にも依存するが、たとえば、５μｍ〜１０００μｍとする。一般的には金属薄膜の厚みより数倍以上厚くして形成する。
【００２６】
なお、積層体は次第に厚みを増し積層体表面が筐体２１に近づいてくるので、筐体２１を軸１１に平行な姿勢のままクーリングローラ１０から後退させる（離していく）ように移動機構を設けてもよい。
また、糖は、真空槽５０の内部または外部から別途補充するようにしてもよい。
【００２７】
強化部３０は、糖放散部２０より回転下手（回転下流）であってクーリングローラ１０の表面に近接させて配し、電子ビームを軸１１方向長手にクーリングローラ１０へ向けて照射する。照射により、クーリングローラ１０上に凝結した糖層の固化度ないし硬化度を高めて強靱化する。これにより、積層体の厚みを大きくすることが可能となる。
【００２８】
金属薄膜蒸着部４０は、長手の略直方体形の筐体４１と、筐体４１を加熱するヒータ４２と、により構成される。筐体４１は、強化部３０より回転下手であってクーリングローラ１０の表面に対峙して配される。すなわち、筐体４１の長手を軸１１と平行に配し、筐体４１を表面１２に近接させて配置する。
【００２９】
また、金属薄膜蒸着部４０は、筐体４１内部に、抵抗加熱式ヒータ４２により加熱され液体となった金属を貯留する貯留槽４１１を設けており、かつ、クーリングローラ１０と対峙する面にスリット４１２を設けている。スリット４１２は軸１１に平行に長手に配向されており、ヒータ４２の適切な制御のもと、金属蒸気は貯留槽２１１からクーリングローラ１０へ向けて適切な放散量および放散速度となって吹きだしていく。
【００３０】
クーリングローラ１０は冷却されているので、その表層においては、金属蒸気が蒸着凝固していく。このとき、クーリングローラ１０は回転しているので、一定厚みの金属薄膜が連続的に形成されていくこととなる。この厚みは、スリット４１２からの吹出量やクーリングローラ１０の回転速度にも依存するが、たとえば２０ｎｍ〜２０００ｎｍとする。一般的には糖層の厚みの数分の１〜数十分の１が好適である。
【００３１】
なお、積層体は次第に厚みを増し積層体表面が筐体４１に近づいてくるので、糖放散部２０と同様に、筐体４１を軸１１に平行な姿勢のままクーリングローラ１０から後退させる（離していく）ように移動機構を設けてもよい。
また、薄膜形成用の金属は、真空槽５０の内部または外部から別途補充するようにしてもよい。
【００３２】
真空槽５０は、上記各構成部を収容した槽である。真空度は特に限定されないが、たとえば、５．０×１０−３Ｐａ〜１０Ｐａの間に設定可能であるとする。
なお、真空槽５０内には金属薄膜蒸着部４０の周囲、糖放散部２０の周囲に断熱構造を適宜採用し、クーリングローラ１０等に意図しない熱の影響がもたらされないようにしている。
【００３３】
採用する糖の例としては、水可溶性の糖であるスクロースが好適であり、そのほか、たとえば、マルトース、トレハロース、ラクツロース、ラクトース、セルビオースなどであってもよい。
【００３４】
金属は、特に限定されるものではないが、たとえば、金、銀、銅、白金、ニッケル、インジウム、アルミニウム、鉄、コバルト、モリブデン、亜鉛、タングステン、チタン、マンガン、クロムなどが挙げられる。また、合金等の金属であってもよく、たとえば、ＩＴＯ、Ｉｎ２Ｏ３、ＳｉＯ２、ＴｉＯ２、ＢａＴｉＯ３などの酸化物や、ＺｎＳ、ＣｄＳなどの硫化物を挙げることができる。
【００３５】
次に、上記の応用例として、積層体を製造し、金属膜を単離する実際の手順の一例を示す。
まず、水可溶性の糖を貯留槽２１１に、金属インゴットを貯留槽４１１にそれぞれ入れ、ヒータ２２およびヒータ４２でそれぞれ溶解する。
【００３６】
前後して、クーリングローラ１０の表面１２その他、真空槽５０内を清掃し、所定の真空度まで真空引きする。
【００３７】
ヒータ２２およびヒータ４２を調整し、それぞれの槽内が所定の蒸気圧にいたるように調整する。また、クーリングローラ１０をその表面１２が所定温度となるように冷却する。
【００３８】
クーリングローラ１０を所定の速度で軸回転させ、クーリングローラ１０の表面に対峙した糖放散部２０を介して表面１２に向けて軸方向長手に糖を放散する。
【００３９】
放散された糖はクーリングローラ１０の表面１２が冷却されているので、速やかに凝固ないし凝結して糖層が形成される。
【００４０】
この糖層は、クーリングローラ１０の回転により連続して形成されるが、糖放散部２０の回転下手に長手に配された強化部３０の電子ビームによって強化される。
【００４１】
更に、この糖層の上には、その回転下手のクーリングローラ表面に対峙して配された金属薄膜蒸着部４０により、金属薄膜が形成される。すなわち、金属薄膜蒸着部４０を介して表層の糖層に向けて軸方向長手に金属蒸気が放散される。放散された金属蒸気は、糖層に蒸着し、また、この糖層は裏から冷却されているので、速やかに凝固ないし凝結して金属薄膜が形成される。
【００４２】
クーリングローラ１０は軸回転しているので、一周すると今度はこの金属薄膜上に再び糖層が形成され、続いて強化され、続いて金属薄膜が蒸着される。すなわち、糖層の形成→形成された糖層の強化→その上への金属薄膜の形成→その上への糖層の形成→・・・・と年輪状に糖層と金属蒸着膜とが交互に積層した積層体が形成されていく。
【００４３】
所定厚みに達したら駆動を終了し、真空引きを解除して積層体を四つ割にしてクーリングローラ１０から取り出す。
【００４４】
得られた積層体を、水を満たした浴槽に浸漬する。これにより、糖部分が溶解し、多数枚の金属薄膜が遊離する。
【００４５】
なお、積層開始前の初期設定の際には、実施の形態２で説明するシートを捲回させておき、ここで条件だしをおこなうようにしてもよい。条件出しが終了し、積層を始める際に、シートを切断して巻き取り、クーリングローラを露出させるようにする。
【００４６】
また、本実施例では、抵抗加熱式ヒータを用いる例を示したが、電子ビーム加熱方式、誘導加熱方式を採用してもよい。
また、使用の態様により、スリットを用いず貯留槽からの放散をそのまま凝結させるようにしてもよい。
【００４７】
＜実施の形態２＞
図３は、積層体形成装置の他の実施の形態を説明する説明図である。ここでは、シート（フィルムともいえる）に積層体を形成する装置およびその方法について説明する。実施の形態１と同一の構成については同一の符号を付し、その説明を省略する。なお、図４に、本実施の形態により形成される積層体の概念図を示す。
【００４８】
積層体形成装置２は、クーリングローラ１０と、糖放散部２０と、強化部３０と、金属薄膜蒸着部４０と、フィルム巻出部６０と、フィルム巻取部７０と、を真空槽５０に収容した構造である。
【００４９】
フィルム巻出部６０は、クーリングローラ１０の幅（５０ｃｍ）より若干短い幅（４８ｃｍ）を有する薄手のフィルムがロール状に巻かれており、クーリングローラ１０の回転にあわせてフィルムを繰りだす。図示は省略するが空回り抑止機構を備え、フィルムの過多供給が発生しないようにしている。
フィルムの厚みは有機物層の厚みや素材に伴い適宜選択すればよいが、たとえば、５μｍ〜２００μｍとすることができる。
【００５０】
フィルム素材としては、たとえば、ポリエステル系樹脂、ポリプロピレン系樹脂、ポリエチレン樹脂、ポリカーボネート樹脂、ナイロン樹脂、ビニロン樹脂、アセテート樹脂、ポリスチレン系樹脂、ポリアミド系樹脂、ポリアクリル系樹脂、ポリ塩化ビニル系樹脂、オレフィン樹脂、環状オレフィン樹脂、などの高分子フィルムを挙げることができる。特に、ポリエチレンテレフタレート（ＰＥＴ）やポリエチレンナフタレート（ＰＥＮ）が好適に用いることができる。
【００５１】
また、フィルム巻出部６０の下流であってクーリングローラ１０へのフィルム接触開始点までの間に、フィルム切断機構６１が設けられている。切断機構は特に限定されないが、ここでは、軸１１方向にわたされた熱線を接触させることによりフィルム切断を実現している。
【００５２】
フィルム巻取部７０は、糖層−金属薄膜が形成されたフィルムを巻き取る。巻き取り遅れが生じないように、クーリングローラ１０から引き出すようにやや張力をかけて巻き取る。
【００５３】
次に、実際の金属薄膜を製造する方法ないし手順について説明する。ここでは、実施の形態１と異なる点を主として説明する。
【００５４】
クーリングローラ１０の表面１２その他、真空槽５０内を清掃したのち、フィルムをフィルム巻出部６０から引き出し、クーリングローラ１０に捲回し、フィルム巻取部７０で受け取る。
【００５５】
クーリングローラ１０を所定の速度で軸回転させ、フィルムはフィルム巻取部７０で巻き取りながら、各種の条件出しをおこなう。
【００５６】
その後、本駆動に入り、糖放散部２０により、クーリングローラ１０の表面１２に接触しているフィルムに糖層を凝結させていく。
【００５７】
この糖層は強化部３０で強化され、その回転下手のクーリングローラ表面に対峙して配された金属薄膜蒸着部４０によりその上に金属薄膜が形成される。
【００５８】
本実施の形態では、フィルムが順次巻き取られていき、所定長ないし所定時間に達したら駆動を終了し、真空引きを解除する。フィルム巻取部７０から積層体形成済みのフィルムを抜き出し、その後は糖層を溶解し、金属薄膜を取り出せばよい。なお、このフィルムは再利用してもよい。
【００５９】
なお、実施の形態１，２において、第二素材である金属にかえて、有機物、たとえば、各種のモノマーを蒸着させてもよい。無機材料であっても良い。
【００６０】
また、第二素材を蒸着させず、糖膜のみを凝結させることもできる。図５は、実施の形態２を利用して、フィルムにスクロースを凝結させた実験写真である。フィルムの上に、スクロースの膜が好適に凝結されていることが分かる。
【００６１】
この他、糖に添加剤を入れ、耐破断性を向上させ、甘味シートを製造する等してもよい。
【００６２】
以上説明したように、本発明によれば、糖薄膜を生産性よく得ることができる。また、その技術を利用した、糖薄膜と他の薄膜、たとえば金属薄膜との積層体（積層薄膜）を得る新規な方法を提供することができる。
【産業上の利用可能性】
【００６３】
本発明に用いる積層体形成装置は、フィルムコンデンサ等を作製する既存の積層コンデンサの製造装置に関する技術を多く転用できるので、導入コストも高くなることなく、各種制御等の安定性、操作性に優れるという利点を有する。
【符号の説明】
【００６４】
１，２ 積層体形成装置
１０   クーリングローラ
１１   軸
１２   クーリングローラ表面
２０   糖放散部
２１   糖放散部の筐体
２１１ 糖放散部の貯留槽
２１２ 糖放散部のスリット
２２   糖放散部のヒータ
３０   強化部
４０   金属薄膜蒸着部
４１   金属薄膜蒸着部の筐体
４１１ 金属薄膜蒸着部の貯留槽
４１２ 金属薄膜蒸着部のスリット
４２   金属薄膜蒸着部のヒータ
５０   真空槽
６０   フィルム巻出部
６１   フィルム切断機構
７０   フィルム巻取部